(57)【特許請求の範囲】
【請求項１】
アニオン性含フッ素乳化剤を吸着した塩基型イオン交換樹脂から、アニオン性含フッ素乳化剤を溶離して、アニオン性含フッ素乳化剤の酸として回収するアニオン性含フッ素乳化剤の回収方法であって、
前記アニオン性含フッ素乳化剤が、エーテル性酸素原子を１〜３個含有してもよい炭素数５〜７の含フッ素カルボン酸およびその塩であり、
塩酸、硫酸および硝酸の水溶液からなる群から選ばれる少なくとも１種からなる無機酸水溶液と、
２５℃での水への溶解度が、０．１％未満である、ヒドロクロロフルオロカーボン、ヒドロフルオロカーボン、ヒドロフルオロエーテルおよびヒドロフルオロアルコールからなる群から選ばれる少なくとも１種からなる含フッ素媒体と、
分子中にフッ素原子を含有せず、２５℃における水への溶解度は、５０％以上であり、かつ、２５℃における含フッ素媒体への溶解度は、５０％以上である非フッ素媒体とを用い、
前記塩基型イオン交換樹脂に、前記無機酸水溶液と前記含フッ素媒体と前記非フッ素媒体との混合液を接触させた後、塩基型イオン交換樹脂と液相とに分離して液相を回収し、該液相からアニオン性含フッ素乳化剤の酸を回収することを特徴とするアニオン性含フッ素乳化剤の回収方法。
【請求項２】
アニオン性含フッ素乳化剤を吸着した塩基型イオン交換樹脂から、アニオン性含フッ素乳化剤を溶離して、アニオン性含フッ素乳化剤の酸として回収するアニオン性含フッ素乳化剤の回収方法であって、
前記アニオン性含フッ素乳化剤が、エーテル性酸素原子を１〜３個含有してもよい炭素数５〜７の含フッ素カルボン酸およびその塩であり、
塩酸、硫酸および硝酸の水溶液からなる群から選ばれる少なくとも１種からなる無機酸水溶液と、
２５℃での水への溶解度が、０．１％未満である、ヒドロクロロフルオロカーボン、ヒドロフルオロカーボン、ヒドロフルオロエーテルおよびヒドロフルオロアルコールからなる群から選ばれる少なくとも１種からなる含フッ素媒体と、
分子中にフッ素原子を含有せず、２５℃における水への溶解度は、５０％以上であり、かつ、２５℃における含フッ素媒体への溶解度は、５０％以上である非フッ素媒体とを用い、
前記塩基型イオン交換樹脂に前記無機酸水溶液を接触させ、次いで、前記含フッ素媒体と前記非フッ素媒体との混合液を接触させた後、塩基型イオン交換樹脂と液相とに分離して液相を回収し、該液相からアニオン性含フッ素乳化剤の酸を回収することを特徴とするアニオン性含フッ素乳化剤の回収方法。
【請求項３】
前記塩基型イオン交換樹脂に無機酸水溶液を接触させた後、塩基型イオン交換樹脂を分離回収し、分離回収した塩基型イオン交換樹脂に、含フッ素媒体と非フッ素媒体との混合液を接触させる請求項２に記載のアニオン性含フッ素乳化剤の回収方法。
【請求項４】
前記塩基型イオン交換樹脂の平均粒径が０．１〜５ｍｍであり、イオン交換容量が０．１〜３（ｅｑ／Ｌ）である請求項１〜３のいずれか１項に記載のアニオン性含フッ素乳化剤の回収方法。
【請求項５】
前記混合液中の含フッ素媒体と非フッ素媒体の割合が、質量比で５／９５〜９５／５である請求項１〜４のいずれか１項に記載のアニオン性含フッ素乳化剤の回収方法。
【請求項６】
前記塩基型イオン交換樹脂と、無機酸水溶液、含フッ素媒体および非フッ素媒体の混合液との割合が、質量比で１／９９〜９９／１である請求項１、４または５に記載のアニオン性含フッ素乳化剤の回収方法。
【請求項７】
前記塩基型イオン交換樹脂と、含フッ素媒体および非フッ素媒体の混合液との割合が、質量比で１／９９〜８０／２０である請求項２〜５のいずれか１項に記載のアニオン性含フッ素乳化剤の回収方法。
【請求項８】
前記含フッ素媒体が、１，３−ジクロロ−１，１，２，２，３−ペンタフルオロプロパン、１，１−ジクロロ−２，２，３，３，３−ペンタフルオロプロパン、ＣＦ３ＣＦ２ＣＦ２ＣＦ２ＣＦ２ＣＨＦ２、およびＣＦ３ＣＨ２ＯＣＦ２ＣＦ２Ｈからなる群から選ばれる少なくとも１種である請求項１〜７のいずれか１項に記載のアニオン性含フッ素乳化剤の回収方法。
【請求項９】
前記非フッ素媒体が、アセトン、アセトニトリル、テトラヒドロフラン、ジエチルエーテル、酢酸メチル、酢酸エチル、メタノール、エタノール、ｎ−プロパノール、ｉｓｏ−プロパノール、およびｔｅｒｔ−ブタノールからなる群から選ばれる少なくとも１種である請求項１〜８のいずれか１項に記載のアニオン性含フッ素乳化剤の回収方法。
【請求項１０】
無機酸水溶液と含フッ素媒体と非フッ素媒体との混合液が、不燃性である請求項１に記載のアニオン性含フッ素乳化剤の回収方法。
【請求項１１】
含フッ素媒体と非フッ素媒体との混合液が、不燃性である請求項２または３に記載のアニオン性含フッ素乳化剤の回収方法。
【請求項１２】
前記塩基型イオン交換樹脂が、強塩基型イオン交換樹脂である請求項１〜１１のいずれか１項に記載のアニオン性含フッ素乳化剤の回収方法。
【発明の詳細な説明】
【技術分野】
【０００１】
本発明は、アニオン性含フッ素乳化剤を吸着した塩基型イオン交換樹脂から、アニオン性含フッ素乳化剤を溶離して、アニオン性含フッ素乳化剤の酸として回収するアニオン性含フッ素乳化剤の回収方法に関する。
【背景技術】
【０００２】
ポリテトラフルオロエチレン（以下、ＰＴＦＥという）、溶融成形性フッ素樹脂、フルオロエラストマー等の含フッ素ポリマーを乳化重合により製造する際、一般的に水性媒体中で連鎖移動によって重合反応を妨げることのないようなアニオン性含フッ素乳化剤を用いる。【０００３】
乳化重合により得られる含フッ素ポリマーの水性乳化液（以下、含フッ素ポリマー水性乳化液という）を凝集および乾燥することで、含フッ素ポリマーのパウダーが得られる。含フッ素ポリマーのパウダー、特に、ＰＴＦＥのファインパウダーは、ペースト押出し成形等の方法で成形した後、種々の用途に用いられる。また、含フッ素ポリマー水性乳化液に必要に応じてノニオン界面活性剤等を添加して安定化処理し、その後、濃縮処理することで含フッ素ポリマーを高濃度含有する含フッ素ポリマー水性分散液が得られる。このフッ素ポリマー水性分散液は、必要に応じて各種配合剤等を加えて、様々なコーティング用途、含浸用途等に用いられる。
一方、含フッ素ポリマーの乳化重合に用いられるアニオン性含フッ素乳化剤は、自然界で容易に分解されない。このため、近年では工場排水のみならず、含フッ素ポリマー水性乳化液や含フッ素ポリマー水性分散液等の製品中に含まれるアニオン性含フッ素乳化剤を低減することが望まれている。【０００４】
アニオン性含フッ素乳化剤の低減方法としては、アニオン性含フッ素乳化剤を含む、水性乳化液や水性分散液等の被処理液を塩基型イオン交換樹脂に接触させ、該被処理液中のアニオン性含フッ素乳化剤を塩基型イオン交換樹脂に吸着させる方法がある。また、アニオン性含フッ素乳化剤は高価であることから、塩基型イオン交換樹脂が吸着したアニオン性含フッ素乳化剤を回収して再利用する試みが行われている。【０００５】
例えば、特許文献１には、アニオン性含フッ素乳化剤を吸着した塩基型イオン交換樹脂を、希鉱酸と有機溶剤との混合物で処理し、アニオン性含フッ素乳化剤の酸として回収する方法が開示されている。有機溶剤としては、水と混和して、溶解度が少なくとも４０％、または無限に混合しうるような溶剤が好ましいことが記載されており、メタノール等のアルコール、ジオキサン等の環状エーテル、塩化メチレン等を用いる。
また、特許文献２には、無機酸と非水溶性含フッ素媒体とを用いて、アニオン性含フッ素乳化剤を吸着した塩基型イオン交換樹脂から、アニオン性含フッ素乳化剤の酸を非水溶性含フッ素媒体に溶出させて回収する方法が開示されている。
【先行技術文献】
【特許文献】
【０００６】
【特許文献１】特公昭６３−２６５６号公報
【特許文献２】国際公開ＷＯ／２０１１／０９６４４８号パフレット
【発明の概要】
【発明が解決しようとする課題】
【０００７】
特許文献１の実施例では、有機溶媒としてメタノール等のアルコールやジオキサン等の環状エーテルを用いて、弱塩基型イオン交換樹脂から、８０％以上の高収率でアニオン性含フッ素乳化剤を回収している。
しかしながら、アニオン性含フッ素乳化剤の吸着能力が高い強塩基型イオン交換樹脂から当該乳化剤を溶出させて回収する場合、アニオン性含フッ素乳化剤の回収率が低く、７０％程度であった。また、これらの有機溶媒は、引火性であることから、取り扱いに対する安全対策が必要とされる。また、アニオン性含フッ素乳化剤の種類によっては、当該乳化剤がアルコールと反応してエステル体を生成し、乳化剤として有用なアンモニウム塩等に変換するのが困難となる場合があった。【０００８】
さらに特許文献１では、不燃性の有機溶媒である塩化メチレンを用いてアニオン性含フッ素乳化剤を回収しているが、回収率が５０％と低かった。
また、特許文献２では、不燃性の有機溶媒である非水溶性含フッ素媒体を用いて、アニオン性含フッ素乳化剤を吸着した塩基型イオン交換樹脂から、アニオン性含フッ素乳化剤を回収しているが、一回の抽出操作で回収されるアニオン性含フッ素乳化剤の回収率が５０％程度と低かった。
したがって、本発明の目的は、塩基型イオン交換樹脂が吸着したアニオン性含フッ素乳化剤を、簡便で効率よく回収できるアニオン性含フッ素乳化剤の回収方法を提供することにある。
【課題を解決するための手段】
【０００９】
本発明は、以下の[１]〜［１２］の構成を有する、アニオン性含フッ素乳化剤の回収方法を提供する。
［１］アニオン性含フッ素乳化剤を吸着した塩基型イオン交換樹脂から、アニオン性含フッ素乳化剤を溶離して、アニオン性含フッ素乳化剤の酸として回収するアニオン性含フッ素乳化剤の回収方法であって、前記塩基型イオン交換樹脂に、無機酸水溶液と含フッ素媒体と非フッ素媒体との混合液を接触させた後、塩基型イオン交換樹脂と液相とに分離して液相を回収し、該液相からアニオン性含フッ素乳化剤の酸を回収することを特徴とするアニオン性含フッ素乳化剤の回収方法。【００１０】
［２］アニオン性含フッ素乳化剤を吸着した塩基型イオン交換樹脂から、アニオン性含フッ素乳化剤を溶離して、アニオン性含フッ素乳化剤の酸として回収するアニオン性含フッ素乳化剤の回収方法であって、前記塩基型イオン交換樹脂に無機酸水溶液を接触させ、次いで、含フッ素媒体と非フッ素媒体との混合液を接触させた後、塩基型イオン交換樹脂と液相とに分離して液相を回収し、該液相からアニオン性含フッ素乳化剤の酸を回収することを特徴とするアニオン性含フッ素乳化剤の回収方法。
［３］前記塩基型イオン交換樹脂に無機酸水溶液を接触させた後、塩基型イオン交換樹脂を分離回収し、分離回収した塩基型イオン交換樹脂に、含フッ素媒体と非フッ素媒体との混合液を接触させる上記［２］に記載のアニオン性含フッ素乳化剤の回収方法。【００１１】
［４］前記塩基型イオン交換樹脂の平均粒径が０．１〜５ｍｍであり、イオン交換容量が０．１〜３（ｅｑ／Ｌ）である上記［１］〜［３］のいずれかに記載のアニオン性含フッ素乳化剤の回収方法。
［５］前記混合液中の含フッ素媒体と非フッ素媒体の割合が、質量比で５／９５〜９５／５である上記［１］〜［４］のいずれかに記載のアニオン性含フッ素乳化剤の回収方法。
［６］前記塩基型イオン交換樹脂と、無機酸水溶液、含フッ素媒体および非フッ素媒体の混合液との割合が、質量比で１／９９〜９９／１である上記［１］、［４］または［５］に記載のアニオン性含フッ素乳化剤の回収方法。
［７］前記塩基型イオン交換樹脂と、含フッ素媒体および非フッ素媒体の混合液との割合が、質量比で１／９９〜８０／２０である上記［２］〜［５］のいずれかに記載のアニオン性含フッ素乳化剤の回収方法。
［８］前記無機酸水溶液が、塩酸、硫酸、硝酸およびリン酸の水溶液からなる群から選ばれる少なくとも１種である上記［１］〜［７］のいずれかに記載のアニオン性含フッ素乳化剤の回収方法。【００１２】
［９］前記含フッ素媒体が、１，３−ジクロロ−１，１，２，２，３−ペンタフルオロプロパン、１，１−ジクロロ−２，２，３，３，３−ペンタフルオロプロパン、ＣＦ３ＣＦ２ＣＦ２ＣＦ２ＣＦ２ＣＨＦ２、およびＣＦ３ＣＨ２ＯＣＦ２ＣＦ２Ｈからなる群から選ばれる少なくとも１種である上記［１］〜［８］のいずれかに記載のアニオン性含フッ素乳化剤の回収方法。
［１０］前記非フッ素媒体が、水溶性であり、かつ、前記含フッ素媒体に対して溶解性を有するものである上記［１］〜［９］のいずれかに記載のアニオン性含フッ素乳化剤の回収方法。
［１１］前記非フッ素媒体が、アセトン、アセトニトリル、テトラヒドロフラン、ジエチルエーテル、酢酸メチル、酢酸エチル、メタノール、エタノール、ｎ−プロパノール、ｉｓｏ−プロパノール、およびｔｅｒｔ−ブタノールからなる群から選ばれる少なくとも１種である上記［１］〜［１０］のいずれかに記載のアニオン性含フッ素乳化剤の回収方法。【００１３】
［１２］無機酸水溶液と含フッ素媒体と非フッ素媒体との混合液が、不燃性である上記［１］に記載のアニオン性含フッ素乳化剤の回収方法。
［１３］含フッ素媒体と非フッ素媒体との混合液が、不燃性である上記［２］または［３］に記載のアニオン性含フッ素乳化剤の回収方法。
［１４］前記アニオン性含フッ素乳化剤の酸が、含フッ素カルボン酸である上記［１］〜［１３］のいずれかに記載のアニオン性含フッ素乳化剤の回収方法。
［１５］前記アニオン性含フッ素乳化剤の酸が、エーテル性酸素原子を１〜３個含有してもよい、炭素数５〜７の含フッ素カルボン酸である上記［１４］に記載のアニオン性含フッ素乳化剤の回収方法。
［１６］前記塩基型イオン交換樹脂が強塩基型イオン交換樹脂である上記［１］〜［１５］のいずれかに記載のアニオン性含フッ素乳化剤の回収方法。
【発明の効果】
【００１４】
本発明によれば、アニオン性含フッ素乳化剤を吸着した塩基型イオン交換樹脂に、無機酸水溶液と、含フッ素媒体と、非フッ素媒体との混合液と接触させるか、あるいは、前記塩基型イオン交換樹脂に無機酸水溶液を接触させ、次いで、含フッ素媒体と非フッ素媒体との混合液を接触させることにより、塩基型イオン交換樹脂に吸着されたアニオン性含フッ素乳化剤が、無機酸水溶液によって酸型化されて、含フッ素媒体や非フッ素媒体に溶出する。そして、本発明では、含フッ素媒体と非フッ素媒体とを併用して抽出するので、含フッ素媒体と非フッ素媒体とをそれぞれ単独で使用した場合よりも効率よく抽出でき、アニオン性含フッ素乳化剤の酸を高い収率で回収できる。回収したアニオン性含フッ素乳化剤の酸は、そのまま含フッ素ポリマーの乳化重合に使用することもでき、中和してアンモニウム塩やアルカリ金属塩等として使用することもできる。
【発明を実施するための形態】
【００１５】
本発明において、塩基型イオン交換樹脂に吸着させるアニオン性含フッ素乳化剤としては特に限定はない。例えば、エーテル性酸素原子を有していてもよい含フッ素カルボン酸およびその塩、含フッ素スルホン酸およびその塩等が挙げられる。塩としては、アンモニウム塩、アルカリ金属塩（Ｌｉ、Ｎａ、Ｋ等）等が挙げられ、アンモニウム塩が好ましい。なかでも、エーテル性酸素原子を有していてもよい含フッ素カルボン酸およびその塩が好ましく、エーテル性酸素原子を１〜３個含有してもよい炭素数５〜７の含フッ素カルボン酸およびその塩がより好ましい。
【００１６】
含フッ素カルボン酸の具体例としては、パーフルオロカルボン酸、エーテル性酸素原子を有するパーフルオロカルボン酸、水素原子を有する含フッ素カルボン酸等が挙げられる。
パーフルオロカルボン酸としては、パーフルオロヘキサン酸、パーフルオロヘプタン酸、パーフルオロオクタン酸、パーフルオロノナン酸等が挙げられる。
エーテル性酸素原子を有するパーフルオロカルボン酸としては、Ｃ３Ｆ７ＯＣＦ（ＣＦ３）ＣＦ２ＯＣＦ（ＣＦ３）ＣＯＯＨ、Ｃ４Ｆ９ＯＣ２Ｆ４ＯＣＦ２ＣＯＯＨ、Ｃ３Ｆ７ＯＣ２Ｆ４ＯＣＦ２ＣＯＯＨ、Ｃ２Ｆ５ＯＣ２Ｆ４ＯＣＦ２ＣＯＯＨ、Ｃ２Ｆ５ＯＣＦ２ＣＦ２ＯＣＦ２ＣＦ２ＯＣＦ２ＣＯＯＨ、Ｃ２Ｆ５Ｏ（ＣＦ２）５ＣＯＯＨ、ＣＦ３ＯＣ２Ｆ４ＯＣＦ２ＣＯＯＨ、ＣＦ３ＯＣＦ２ＯＣＦ２ＯＣＦ２ＣＯＯＨ、ＣＦ３ＯＣＦ２ＯＣＦ２ＯＣＦ２ＯＣＦ２ＣＯＯＨ、ＣＦ３Ｏ（ＣＦ２ＣＦ２Ｏ）２ＣＦ２ＣＯＯＨ、ＣＦ３ＯＣＦ２ＣＦ２ＣＦ２ＯＣＦ２ＣＯＯＨ、Ｃ４Ｆ９ＯＣＦ２ＣＯＯＨ、Ｃ４Ｆ９ＯＣＦ２ＣＦ２ＣＯＯＨ、ＣＦ３ＯＣＦ（ＣＦ３）ＣＦ２ＯＣＦ（ＣＦ３）ＣＯＯＨ、Ｃ４Ｆ９ＯＣＦ（ＣＦ３）ＣＯＯＨ等が挙げられる。
水素原子を有する含フッ素カルボン酸としては、ω−ハイドロパーフルオロオクタン酸、Ｃ３Ｆ７ＯＣＦ（ＣＦ３）ＣＦ２ＯＣＨＦＣＯＯＨ、ＣＦ３ＣＦＨＯ（ＣＦ２）５ＣＯＯＨ、ＣＦ３Ｏ（ＣＦ２）３ＯＣＨＦＣＦ２ＣＯＯＨ、ＣＦ３Ｏ（ＣＦ２）３ＯＣＨＦＣＯＯＨ、Ｃ３Ｆ７ＯＣＨＦＣＦ２ＣＯＯＨ、ＣＦ３ＣＦＨＯ（ＣＦ２）３ＣＯＯＨ等が挙げられる。
含フッ素スルホン酸としては、パーフルオロオクタンスルホン酸、Ｃ６Ｆ１３ＣＨ２ＣＨ２ＳＯ３Ｈ等が挙げられる。
【００１７】
本発明において、アニオン性含フッ素乳化剤を吸着させるために用いる塩基型イオン交換樹脂としては、強塩基型イオン交換樹脂、弱塩基型イオン交換樹脂が挙げられる。好ましくは強塩基型イオン交換樹脂である。強塩基型イオン交換樹脂は、アニオン性含フッ素乳化剤を含む被処理液のｐＨによる影響を受けにくく、高い吸着効率を維持することができる。また、強塩基型イオン交換樹脂は、アニオン性含フッ素乳化剤を強固に吸着するので、強塩基型イオン交換樹脂からはアニオン性含フッ素乳化剤が溶離され難く、アニオン性含フッ素乳化剤の回収率が低くなる傾向にあるが、本発明の方法によれば、強塩基型イオン交換樹脂にアニオン性含フッ素乳化剤を吸着させた場合であっても、アニオン性含フッ素乳化剤を高収率で回収できる。
【００１８】
強塩基型イオン交換樹脂としては、トリメチルアンモニウム基やジメチルエタノールアンモニウム基などの４級アンモニウム基をイオン交換基として樹脂母体に導入したものが挙げられる。
弱塩基型イオン交換樹脂としては、ジメチルアンモニウム基やアミノ基などの１〜３級アミノ基をイオン交換基として樹脂母体に導入したものが挙げられる。
塩基型イオン交換樹脂の樹脂母体の材質としては、特に限定はない。スチレン−ジビニルベンゼン架橋樹脂、アクリル−ジビニルベンゼン架橋樹脂、セルロース樹脂等が挙げられる。
塩基型イオン交換樹脂の種別は、特に限定は無く、ポーラス型、ゲル型のいずれも好ましく用いることができる。
【００１９】
塩基型イオン交換樹脂の平均粒径は、０．１〜５ｍｍが好ましく、０．２〜２ｍｍがより好ましく、０．３〜１．５ｍｍが特に好ましい。塩基型イオン交換樹脂の平均粒径が上記範囲内であれば、例えば、塩基型イオン交換樹脂を充填したカラムにアニオン性含フッ素乳化剤を含有する被処理液を通液してアニオン性含フッ素乳化剤を吸着させる操作を行った際、被処理液の流路を閉塞し難くなる。
塩基型イオン交換樹脂のイオン交換容量は、０．１〜３（ｅｑ／Ｌ）が好ましく、０．５〜２．５（ｅｑ／Ｌ）がより好ましい。塩基型イオン交換樹脂のイオン交換容量が上記範囲内であれば、被処理液中のアニオン性含フッ素乳化剤を効率よく吸着できる。
【００２０】
塩基型イオン交換樹脂の市販品としては、ランクセス社製Ｌｅｗａｔｉｔ（登録商標）ＭＰ８００ＯＨ、ランクセス社製Ｌｅｗａｔｉｔ（登録商標）Ｍ８００ＫＲ、ランクセス社製Ｌｅｗａｔｉｔ（登録商標）ＭＰ６００、ランクセス社製Ｌｅｗａｔｉｔ（登録商標）ＭＰ６２ＷＳ、ピュロライト社製ＰＵＲＯＬＩＴＥ（登録商標）Ａ２００ＭＢＯＨ、ピュロライト社製ＰＵＲＯＬＩＴＥ（登録商標）Ａ３００ＭＢＯＨ、ピュロライト社製ＰＵＲＯＬＩＴＥ（登録商標）Ａ５０３ＯＨ等が挙げられる。
【００２１】
本発明において、アニオン性含フッ素乳化剤を吸着した塩基型イオン交換樹脂は、アニオン性含フッ素乳化剤を含む被処理液を塩基型イオン交換樹脂に接触させることで得られる。すなわち、被処理液を塩基型イオン交換樹脂に接触させることで、被処理液中のアニオン性含フッ素乳化剤が塩基型イオン交換樹脂に吸着される。例えば、アニオン性含フッ素乳化剤として、ＣＦ３ＣＦ２ＯＣＦ２ＣＦ２ＯＣＦ２ＣＯＯ−（ＮＨ４）＋を含む被処理液を塩基型イオン交換樹脂に接触させた場合、ＣＦ３ＣＦ２ＯＣＦ２ＣＦ２ＯＣＦ２ＣＯＯ−が、塩基型イオン交換樹脂のイオン交換基に結合して吸着されると考えられる。
アニオン性含フッ素乳化剤を含む被処理液としては、例えば、以下の（１）〜（３）が一例として挙げられる。
（１）含フッ素モノマーをアニオン性含フッ素乳化剤の存在下で乳化重合し、得られた含フッ素ポリマー水性乳化液に非イオン系界面活性剤を添加して安定化し、必要に応じて濃縮した含フッ素ポリマー水性分散液。
（２）前記含フッ素ポリマー水性乳化液を凝集させた後に排出されるアニオン性含フッ素乳化剤を含有する排水。
（３）前記含フッ素ポリマー水性乳化液を凝集して得られた含フッ素ポリマー凝集物を乾燥する過程で、大気中に排出されたアニオン性含フッ素乳化剤を吸収した水溶液。
上記含フッ素ポリマー水性分散液は、含フッ素ポリマー水性乳化液を非イオン系界面活性剤で安定化した含フッ素ポリマー水性分散液が好ましい。
【００２２】
非イオン系界面活性剤としては、一般式（Ａ）または一般式（Ｂ）で示される界面活性剤等が挙げられる。
Ｒ１−Ｏ−Ａ−Ｈ      ・・・（Ａ）
（式（Ａ）中、Ｒ１は炭素数８〜１８のアルキル基であり、Ａはオキシエチレン基数５〜２０およびオキシプロピレン基数０〜２より構成されるポリオキシアルキレン鎖である。）
Ｒ２−Ｃ６Ｈ４−Ｏ−Ｂ−Ｈ      ・・・（Ｂ）
（式（Ｂ）中、Ｒ２は炭素数４〜１２のアルキル基であり、Ｂはオキシエチレン基数５〜２０より構成されるポリオキシエチレン鎖である。）
【００２３】
一般式（Ａ）の非イオン系界面活性剤の具体例としては、例えば、Ｃ１３Ｈ２７−（ＯＣ２Ｈ４）１０−ＯＨ、Ｃ１２Ｈ２５−（ＯＣ２Ｈ４）１０−ＯＨ、Ｃ１０Ｈ２１ＣＨ（ＣＨ３）ＣＨ２−（ＯＣ２Ｈ４）９−ＯＨ、Ｃ１３Ｈ２７−（ＯＣ２Ｈ４）８−ＯＣＨ（ＣＨ３）ＣＨ２−ＯＨ、Ｃ１６Ｈ３３−（ＯＣ２Ｈ４）１０−ＯＨ、ＣＨ（Ｃ５Ｈ１１）（Ｃ７Ｈ１５）−（ＯＣ２Ｈ４）９−ＯＨ、等の分子構造をもつ非イオン系界面活性剤が挙げられる。市販品としては、ダウ社製タージトール（登録商標）１５Ｓシリーズ、日本乳化剤社製ニューコール（登録商標）シリーズ、ライオン社製ライオノール（登録商標）ＴＤシリーズ等が挙げられる。
一般式（Ｂ）の非イオン系界面活性剤の具体例としては、例えば、Ｃ８Ｈ１７−Ｃ６Ｈ４−（ＯＣ２Ｈ４）１０−ＯＨ、Ｃ９Ｈ１９−Ｃ６Ｈ４−（ＯＣ２Ｈ４）１０−ＯＨ等の分子構造をもつ非イオン系界面活性剤が挙げられる。市販品としては、ダウ社製トライトン（登録商標）Ｘシリーズ、日光ケミカル社製ニッコール（登録商標）ＯＰシリーズまたはＮＰシリーズ等が挙げられる。
含フッ素ポリマー水性分散液中における一般式（Ａ）および／または一般式（Ｂ）で示される非イオン系界面活性剤の含有量は、含フッ素ポリマーの質量に対して１〜２０質量％が好ましく、１〜１０質量％がより好ましく、２〜８質量％が特に好ましい。
【００２４】
アニオン性含フッ素乳化剤を含む被処理液と塩基型イオン交換樹脂との接触方法は、特に限定はなく、従来公知の方法が挙げられる。例えば、被処理液中に塩基型イオン交換樹脂を投入し、撹拌または揺動する方法、塩基型イオン交換樹脂を充填したカラムに被処理液を通す方法等が挙げられる。また、被処理液を塩基型イオン交換樹脂に接触させるに先立ち、該被処理液を濾過して凝固物等の浮遊する固体等を除去することが好ましい。これにより、塩基型イオン交換樹脂の目詰まりなどを抑制できる。被処理液の濾過は、０．１〜３００μｍ、好ましくは１〜１００μｍの孔径を有する１段または複数段のフィルター群を用いて行うことが好ましい。
塩基型イオン交換樹脂にアニオン性含フッ素乳化剤を含む被処理液を接触させる際の接触温度は特に限定はない。適宜選定すればよいが、１０〜４０℃の室温付近が好ましい。また、接触時間は特に限定はなく、適宜選定すればよい。例えば、撹拌方式で接触させる場合には、１０分〜２００時間の範囲が好ましく、３０分〜５０時間の範囲がより好ましい。また、接触時の圧力は、大気圧が好ましいが、減圧状態であってもよいし、加圧状態であってもよい。
【００２５】
上記したように、塩基型イオン交換樹脂に、被処理液中のアニオン性含フッ素乳化剤を吸着させた後、塩基型イオン交換樹脂を分離することで、アニオン性含フッ素乳化剤を吸着した塩基型イオン交換樹脂が得られる。このアニオン性含フッ素乳化剤を吸着した塩基型イオン交換樹脂は、乾燥処理等を行わず湿潤状態のまま使用してもよく、乾燥処理を行って乾燥状態で使用してもよい。工業的には、湿潤状態のまま使用することが、工程を簡略化できるので好ましい。
【００２６】
本発明におけるアニオン性含フッ素乳化剤回収法の第一の実施形態としては、まず、アニオン性含フッ素乳化剤を吸着した塩基型イオン交換樹脂に、無機酸水溶液と含フッ素媒体と非フッ素媒体との混合液（以下、無機酸水溶液と含フッ素媒体と非フッ素媒体との混合液を溶離抽出媒体という）を接触させる。
アニオン性含フッ素乳化剤を吸着した塩基型イオン交換樹脂に、溶離抽出媒体を接触させると、アニオン性含フッ素乳化剤が無機酸水溶液によって酸型化されて、塩基型イオン交換樹脂から溶離し易くなる。アニオン性含フッ素乳化剤は、含フッ素媒体や非フッ素媒体との相溶性が良好なので、塩基型イオン交換樹脂に吸着されたアニオン性含フッ素乳化剤は、アニオン性含フッ素乳化剤の酸として溶離し、含フッ素媒体や非フッ素媒体に抽出される。そして、本発明では、含フッ素媒体と非フッ素媒体とを併用することにより、含フッ素媒体と非フッ素媒体とをそれぞれ単独で使用した場合よりも、アニオン性含フッ素乳化剤の酸を効率よく抽出できる。このため、塩基型イオン交換樹脂から高い収率でアニオン性含フッ素乳化剤の酸を回収できる。
【００２７】
なお、塩基型イオン交換樹脂に無機酸水溶液のみを接触させても、アニオン性含フッ素乳化剤の酸は、無機酸水溶液にはほとんど抽出されず、塩基型イオン交換樹脂の表面に付着していると考えられる。このため、国際公開ＷＯ／２０１１／０９６４４８号の比較例１に記載された通り、アニオン性含フッ素乳化剤を吸着した塩基型イオン交換樹脂に無機酸水溶液を接触させ、続いて含フッ素溶媒を加えてアニオン性含フッ素乳化剤を抽出しようとしてもアニオン性含フッ素乳化剤の酸はほとんど抽出されない。
塩基型イオン交換樹脂と、溶離抽出媒体との割合は、質量比で、塩基型イオン交換樹脂／溶離抽出媒体＝１／９９〜９９／１が好ましく、１０／９０〜９０／１０がより好ましく、１５／８５〜５０／５０が最も好ましい。塩基型イオン交換樹脂と、溶離抽出媒体との割合が上記範囲であれば、塩基型イオン交換樹脂と溶離抽出媒体とを効率よく接触させることができる。
【００２８】
塩基型イオン交換樹脂と、溶離抽出媒体との接触時間は、５〜５００分が好ましく、１０〜３００分がより好ましい。接触時間が５分以上であれば、アニオン性含フッ素乳化剤の酸を十分に抽出できる。５００分を超えても、アニオン性含フッ素乳化剤の酸の抽出量の変化は殆どないので、上限は５００分が好ましい。
溶離抽出媒体の接触時の温度は５〜１００℃が好ましく、１０〜８０℃がより好ましい。５℃以上であれば、アニオン性含フッ素乳化剤の酸を効率よく抽出できる。１００℃以下であれば、好ましい溶媒の常圧における沸点を超えないため、常圧下で抽出工程を実施できるので、上限は１００℃が好ましい。
【００２９】
塩基型イオン交換樹脂と、溶離抽出媒体との接触方法は特に限定はない。例えば、オートクレーブに塩基型イオン交換樹脂と、溶離抽出媒体を入れ、撹拌翼で機械撹拌する方法、振とう機を使って、塩基型イオン交換樹脂と、溶離抽出媒体とを接触させる方法等が挙げられる。また、塩基型イオン交換樹脂をカラムに充填し、溶離抽出媒体を通液させて、流通法で溶離抽出媒体にアニオン性含フッ素乳化剤の酸を抽出させても良い。なお、カラム充填した塩基型イオン交換樹脂から、流通法で溶離抽出媒体にアニオン性含フッ素乳化剤を抽出する場合は、無機酸水溶液と含フッ素媒体と非フッ素媒体との混合比率を調整し、溶離抽出媒体が単一相となる組成にすることが好ましい。溶離抽出媒体が単一相となる組成は、無機酸水溶液、含フッ素媒体、および非フッ素媒体の種類により異なるが、水溶性である非フッ素媒体の比率を、無機酸水溶液が溶解するのに十分な比率とすることで、溶離抽出媒体が単一相となる組成にできる。
【００３０】
無機酸水溶液は、塩酸、硫酸、硝酸およびリン酸の水溶液からなる群から選ばれる少なくとも１種が好ましく用いられる。前記無機酸水溶液を２種類以上混合して用いてもよい。これらのうち、塩酸水溶液が工業上、使用が容易であり特に好ましい。
無機酸水溶液の濃度は、一般的に高い程、塩基型イオン交換樹脂から溶離するアニオン性含フッ素乳化剤の酸が増加する傾向にあるので、高いことが好ましい。好ましくは１．０質量％以上であり、より好ましくは５．０質量％以上であり、特に好ましくは１０〜３８質量％である。
【００３１】
含フッ素媒体としては、ヒドロクロロフルオロカーボン、ヒドロフルオロカーボン、ヒドロフルオロエーテルおよびヒドロフルオロアルコールからなる群から選ばれる少なくとも１種類が好ましく用いられる。これらのうち、ヒドロクロロフルオロカーボン、ヒドロフルオロカーボン、ヒドロフルオロエーテルが好ましい。
ヒドロクロロフルオロカーボンとしては、１，３−ジクロロ−１，１，２，２，３−ペンタフルオロプロパン、１，１−ジクロロ−２，２，３，３，３−ペンタフルオロプロパン等が挙げられる。
ヒドロフルオロカーボンとしては、ＣＦ３ＣＦ２ＣＦ２ＣＦ２ＣＦ２ＣＨＦ２、ＣＦ３ＣＦ２ＣＦ２ＣＦ２ＣＨ２ＣＨ３、ＣＦ３ＣＦ２ＣＦ２ＣＦ２ＣＦ２ＣＦ２ＣＨ２ＣＨ３、ＣＦ３ＣＦ２ＣＨＦＣＨＦＣＦ３、ＣＦ３ＣＨ２ＣＦ２ＣＨ３、ＣＦ３ＣＦ２ＣＦ２ＣＦＨＣＨ３等が挙げられる。
ヒドロフルオロエーテルとしては、ＣＦ３ＣＨ２ＯＣＦ２ＣＦ２Ｈ、ＣＦ３ＣＨ２ＯＣＦ２ＣＦＨＣＦ３、（ＣＦ３）２ＣＨＯＣＦ２ＣＦ２Ｈ、ＣＦ３ＣＨ２ＯＣＨＦＣＨＦ２、ＣＦ３（ＣＦ２）３ＯＣＨ３、ＣＦ３（ＣＦ２）４ＯＣＨ３、ＣＦ３（ＣＦ２）３ＯＣＨ２ＣＨ３、ＣＦ３（ＣＦ２）４ＯＣＨ２ＣＨ３、（ＣＦ３）２ＣＦＣＦ２ＯＣＨ２ＣＨ３等が挙げられる。
ヒドロフルオロアルコールとしては、２，２，２−トリフルオロエタノール、２，２，３，３−テトラフルオロプロパノール、１，１，１，３，３，３−ヘキサフルオロイソプロパノール、２，２，３，３，３−ペンタフルオロプロパノール等が挙げられる。
なお、塩基性イオン交換樹脂から抽出するアニオン性含フッ素乳化剤がヒドロフルオロアルコールと反応し、エステル体を生成しない場合、もしくはエステル体を生成しても問題無い場合については、ヒドロフルオロアルコールを使用することができる。
【００３２】
含フッ素媒体は、非水溶性であることがより好ましく、２５℃での水への溶解度が、０．１％未満であることが最も好ましい。非水溶性であれば、溶離抽出媒体が、含フッ素媒体の相と、無機酸水溶液の相とに分離し易く、簡単な操作で、アニオン性含フッ素乳化剤の酸を大量に含む液相を回収できる。
なかでも、アニオン性含フッ素乳化剤および非フッ素媒体の両者との親和性が良好なため、１，３−ジクロロ−１，１，２，２，３−ペンタフルオロプロパン、１，１−ジクロロ−２，２，３，３，３−ペンタフルオロプロパン、ＣＦ３ＣＦ２ＣＦ２ＣＦ２ＣＦ３ＣＨＦ２、ＣＦ３ＣＨ２ＯＣＦ２ＣＦ２Ｈが好ましく用いられる。
【００３３】
非フッ素媒体は、分子中にフッ素原子を含有しないものであり、水溶性で、かつ、含フッ素媒体に対して溶解性を有するものが好ましく用いられる。非フッ素媒体が、水溶性であり、かつ、含フッ素媒体に対して溶解性を有することにより、塩基型イオン交換樹脂への溶離抽出媒体の浸透性が良好となり、塩基性イオン交換樹脂からアニオン性含フッ素乳化剤を抽出し易くなる。
非フッ素媒体の２５℃における水への溶解度は、５０％以上が好ましく、９０％以上がより好ましい。また、非フッ素媒体の２５℃における含フッ素媒体への溶解度は、５０％以上が好ましく、９０％以上がより好ましい。
【００３４】
非フッ素媒体の具体例としては、メタノール、エタノール、ｎ−プロパノール、ｉｓｏ−プロパノール、ｔｅｒｔ−ブタノール等のアルコール類；アセトン、メチルエチルケトン等のケトン類；アセトニトリル等のニトリル類；テトラヒドロフラン、ジメチルエーテル、ジエチルエーテル、メチルエチルエーテル等のエーテル類；酢酸メチル、酢酸エチル等のエステル類；Ｎ，Ｎ−ジメチルホルムアミド等のアミド類；Ｎ−メチルピロリドン等のピロリドン類；ジメチルスルホキシド等のスルホキシド類が挙げられる。
上記した非フッ素媒体は、いずれも水溶性であり、かつ、含フッ素媒体に対して溶解性を有する。なかでも、アセトン、アセトニトリル、テトラヒドロフラン、ジエチルエーテル、酢酸メチル、酢酸エチル、メタノール、エタノール、ｎ−プロパノール、ｉｓｏ−プロパノール、ｔｅｒｔ−ブタノールが好ましく、アセトン、アセトニトリルが最も好ましい。なお、塩基性イオン交換樹脂から抽出するアニオン性含フッ素乳化剤の酸が、アルコール類と反応してエステル体を生成し、乳化剤として有用なアンモニウム塩等に変換する際に問題となる場合は、アルコール類の使用は控えることが好ましい。また、アニオン性含フッ素乳化剤の酸とエステル体を生成しない場合、もしくはエステル体を生成しても問題無い場合は、アルコール類を使用してもよい。
【００３５】
溶離抽出媒体は、無機酸水溶液と含フッ素媒体との割合が、質量比で、無機酸水溶液／含フッ素媒体＝１／９９〜９５／５が好ましく、５／９５〜８０／２０がより好ましく、１０／９０〜７０／３０が特に好ましい。無機酸水溶液と含フッ素媒体との質量比が上記範囲であれば、アニオン性含フッ素乳化剤の酸の回収率が高い。
また、溶離抽出媒体は、含フッ素媒体と非フッ素媒体の割合が、質量比で、含フッ素媒体／非フッ素媒体＝５／９５〜９５／５が好ましく、１０／９０〜９５／５がより好ましく、１５／８５〜９５／５が特に好ましい。含フッ素媒体と非フッ素媒体の質量比が上記範囲であれば、アニオン性含フッ素乳化剤の酸の回収率が高い。
さらに、含フッ素媒体と非フッ素媒体の質量比を、７５／２５〜９５／５、好ましくは８５／１５〜９５／５とすることにより、溶離抽出媒体が不燃性になり易く、取り扱い性に優れる。例えば、含フッ素媒体として１，３−ジクロロ−１，１，２，２，３−ペンタフルオロプロパンを用い、非フッ素媒体としてアセトンを用いた場合、質量比で、含フッ素媒体／非フッ素媒体＝８５／１５〜９５／５とすることで、溶離抽出媒体が不燃性となる。また、含フッ素媒体として１，３−ジクロロ−１，１，２，２，３−ペンタフルオロプロパンを用い、非フッ素媒体としてアセトニトリルを用いた場合、質量比で、含フッ素媒体／非フッ素媒体＝７５／２５〜９５／５とすることで、溶離抽出媒体が不燃性となる。
【００３６】
上記の実施形態では、塩基型イオン交換樹脂と溶離抽出媒体との混合物から、塩基型イオン交換樹脂を分離除去して液相を分離回収し、回収した液相からアニオン性含フッ素乳化剤の酸を回収する。回収した液相が単一相（無機酸水溶液と含フッ素媒体と非フッ素媒体とが混相をなしている）の場合は、回収した液相の蒸留操作などを行うことでアニオン性含フッ素乳化剤の酸を回収できる。
また、含フッ素媒体として非水溶性のものを用い、非フッ素媒体として水溶性で、かつ、含フッ素媒体に対して溶解性を有するものを用いた場合においては、無機酸水溶液に非フッ素媒体が溶解した上層と、含フッ素媒体に非フッ素媒体が溶解した下層とに二層分離する。上層にもアニオン性含フッ素乳化剤の酸が僅かながら存在するが、含フッ素媒体を含む下層にアニオン性含フッ素乳化剤の酸が高濃度に存在し、下層に比べてごく少量であるため、下層のみを分取することで、アニオン性含フッ素乳化剤の酸を効率よく回収できる。
【００３７】
回収した液相（下層のみを分取した場合は下層）に含まれるアニオン性含フッ素乳化剤の酸は、ＪＩＳ  水質  Ｋ０４００−３０−１０に記載の分析方法、ガスクロマトグラフィーによる分析方法、１Ｈ−ＮＭＲと１９Ｆ−ＮＭＲとを用いたＮＭＲ分析方法等により定量できる。
こうして回収したアニオン性含フッ素乳化剤の酸は、そのままアニオン性含フッ素乳化剤として使用してもよく、中和してアンモニウム塩、アルカリ金属塩等として用いてもよい。
【００３８】
次に、本発明におけるアニオン性含フッ素乳化剤回収法の第二の実施形態について説明する。
第二の実施形態では、アニオン性含フッ素乳化剤を吸着した塩基型イオン交換樹脂に無機酸水溶液を接触させ、次いで、含フッ素媒体と非フッ素媒体の混合液（以下、含フッ素媒体と非フッ素媒体との混合液を抽出媒体という）を接触させる。
上述したように、塩基型イオン交換樹脂に無機酸水溶液を接触させると、アニオン性含フッ素乳化剤は酸型化して、溶離し易い形で塩基型イオン交換樹脂に吸着される。アニオン性含フッ素乳化剤は、無機酸水溶液との相溶性が低いので、酸型化されても無機酸水溶液中に溶出することは殆どない。しかし、アニオン性含フッ素乳化剤は、含フッ素媒体や非フッ素媒体との相溶性が良好なので、無機酸水溶液を接触させた塩基型イオン交換樹脂に抽出媒体を接触させると、塩基型イオン交換樹脂に吸着されたアニオン性含フッ素乳化剤が、抽出溶媒にアニオン性含フッ素乳化剤の酸として溶離して抽出される。その後、塩基型イオン交換樹脂を分離除去して液相を回収し、回収した液相が単一相になっている場合は、回収した液相の蒸留操作などを行うことでアニオン性含フッ素乳化剤の酸を回収できる。また、回収した液相が二層分離している場合は、含フッ素媒体を含む下層にアニオン性含フッ素乳化剤の酸が高濃度に存在するため、下層のみを分取することで、アニオン性含フッ素乳化剤の酸を効率よく回収できる。
【００３９】
第二の実施形態においては、塩基型イオン交換樹脂に無機酸水溶液を接触させた後、塩基型イオン交換樹脂を分離回収し、分離回収した塩基型イオン交換樹脂に、含フッ素媒体と非フッ素媒体との混合液を接触させることが好ましい。このようにすることで、無機酸水溶液と抽出媒体を分離する操作が不要となるので、極めて簡単な操作により、アニオン性含フッ素乳化剤の酸が高濃度に存在する液相を回収できる。また、非フッ素媒体が無機酸と反応して分解する場合は、非フッ素媒体と接触する無機酸の量を最小化できるので、非フッ素媒体の分解を最小限に抑制することができる。
第二の実施形態においては、無機酸水溶液、含フッ素媒体、および非フッ素媒体は、上記第１の実施形態で説明したものと同様のものを用いることができる。
【００４０】
第二の実施形態において、塩基型イオン交換樹脂と無機酸水溶液との接触時間は、５〜５００分が好ましく、１０〜３００分がより好ましい。接触時間が５分以上であれば、アニオン性含フッ素乳化剤を酸型化して、塩基型イオン交換樹脂から溶離させ易くできる。また、５００分を超えても、ほとんど効果は向上しないので、上限は５００分が好ましい。
無機酸水溶液の接触時の温度は５〜１００℃が好ましく、１０〜８０℃がより好ましい。５℃以上であれば、アニオン性含フッ素乳化剤を酸型化して、塩基型イオン交換樹脂から溶離させ易くできる。１００℃以下であれば、無機酸水溶液の常圧における沸点を超えないため、常圧下で無機酸水溶液による処理を実施できるので、上限は１００℃が好ましい。
【００４１】
第二の実施形態において、塩基型イオン交換樹脂と無機酸水溶液との接触方法は、特に限定は無い。例えば、オートクレーブに、塩基型イオン交換樹脂と無機酸水溶液とを入れ、撹拌翼で機械撹拌する方法、振とう機を使って、塩基型イオン交換樹脂と無機酸水溶液とを接触させる方法等が挙げられる。また、塩基型イオン交換樹脂をカラムに充填し、無機酸水溶液を通液して接触させてもよい。
【００４２】
第二の実施形態において、塩基型イオン交換樹脂と、無機酸水溶液との割合は、質量比で、９９／１〜１／９９が好ましく、９０／１０〜１０／９０がより好ましく、６０／４０〜３０／７０が最も好ましい。塩基型イオン交換樹脂と、無機酸水溶液との割合が上記範囲であれば、塩基型イオン交換樹脂と無機酸水溶液とを効率よく接触させることができ、塩基型イオン交換樹脂に吸着されたアニオン性含フッ素乳化剤を、溶離し易くできる。
【００４３】
第二の実施形態において、塩基型イオン交換樹脂と抽出媒体との接触時間は、５〜５００分が好ましく、１０〜３００分がより好ましい。接触時間が５分以上であれば、アニオン性含フッ素乳化剤を十分に抽出できる。また、５００分を超えても、アニオン性含フッ素乳化剤の酸の抽出量の変化は殆どないので、上限は５００分が好ましい。
抽出媒体の接触時の温度は５〜１００℃が好ましく、１０〜８０℃がより好ましい。５℃以上であれば、アニオン性含フッ素乳化剤の酸を効率よく抽出できる。１００℃以下であれば、好ましい溶媒の常圧における沸点を超えないため、常圧下で抽出工程を実施できるので、上限は１００℃が好ましい。
【００４４】
第二の実施形態において、塩基型イオン交換樹脂と抽出媒体との接触方法は、上記した無機酸水溶液との接触方法と同様の方法により行うことができる。
第二の実施形態において、抽出媒体の含フッ素媒体と非フッ素媒体の割合は、質量比で、含フッ素媒体／非フッ素媒体＝５／９５〜９５／５が好ましく、１０／９０〜９０／１０がより好ましく、２０／８０〜９０／１０が特に好ましい。含フッ素媒体と非フッ素媒体の質量比が上記範囲であれば、アニオン性含フッ素乳化剤の酸の回収率が高い。さらに、含フッ素媒体と非フッ素媒体の質量比を、７５／２５〜９５／５、更には８５／１５〜９５／５とすることにより、抽出媒体は不燃性になり易く、取り扱い性に優れる。
【００４５】
第二の実施形態において、塩基型イオン交換樹脂と抽出媒体との割合は、質量比で、１／９９〜８０／２０が好ましく、１０／９０〜７０／３０がより好ましく、１５／８５〜６０／４０が最も好ましい。塩基型イオン交換樹脂と、抽出媒体との割合が上記範囲であれば、塩基型イオン交換樹脂と抽出媒体とを効率よく接触させて、抽出媒体にアニオン性含フッ素乳化剤の酸を抽出できる。
【実施例】
【００４６】
次に、実施例（例１−１〜１−１２、および２−１〜２−２０）および比較例（例１−１３、１−１４、および２−２１）により本発明をより詳細に説明するが、本発明はこれらに限定して解釈されない。【００４７】
［溶離抽出媒体および抽出媒体の燃焼性］
ＪＩＳ  Ｋ  ２２６５−１に記載のタグ密閉法若しくは、ＪＩＳ  Ｋ  ２２６５−４に記載のクリーブランド開放式により、各例で使用した溶離抽出媒体および抽出媒体の燃焼性の有無を確認した。【００４８】
［アニオン性含フッ素乳化剤の酸の回収率］
抽出処理後の回収した液相について、１Ｈ−ＮＭＲおよび１９Ｆ−ＮＭＲによる定量分析により、アニオン性含フッ素乳化剤の酸を定量し、液相中のアニオン性含フッ素乳化剤の酸の含有量（ｇ）を測定した。次いで、下式に基づき、アニオン性含フッ素乳化剤の酸の回収率を求めた。
回収率（％）＝（液相中のアニオン性含フッ素乳化剤の酸の含有量（ｇ）／塩基型イオン交換樹脂に吸着していたアニオン性含フッ素乳化剤の量（ｇ））×１００【００４９】
（例１）
アニオン性含フッ素乳化剤（ＣＦ３ＣＦ２ＯＣＦ２ＣＦ２ＯＣＦ２ＣＯＯ−（ＮＨ４）＋）の水溶液と塩基型イオン交換樹脂とを接触させて、塩基型イオン交換樹脂にアニオン性含フッ素乳化剤を吸着させた。
次に、内容積５０ｍｌのふた付きビーカーに、アニオン性含フッ素乳化剤を吸着させた塩基型イオン交換樹脂と、塩酸と、非フッ素媒体と、含フッ素媒体とを表１に記す通り仕込み、恒温水槽で温度を４０℃に保ちながら、マグネチックスターラーで内容物を１０〜６０分撹拌して、アニオン性含フッ素乳化剤の酸の抽出を行った。
撹拌終了後、塩基型イオン交換樹脂を分離除去した。次いで、例１−１〜１−１３においては、塩基型イオン交換樹脂を分離除去して残った液相が二層分離していたので、下層のみを回収した。また、例１−１４においては、塩基型イオン交換樹脂を分離除去して残った液相は単一相をなしていたので、該液相をそのまま回収した。
その後、回収した液相（下層のみを回収した場合は下層）に含まれるアニオン性含フッ素乳化剤の酸を上記の方法で定量し、アニオン性含フッ素乳化剤の酸の回収率を測定した。結果を表１にまとめて記す。【００５０】
【表１】
0005983615.tif 000002
【００５１】
表１に示すように、塩酸と含フッ素媒体とを併用して抽出を行った例１−１３（回収率５０％）、および塩酸と非フッ素媒体とを併用して抽出を行った例１−１４（回収率７７％）に比べ、溶離抽出媒体（塩酸と非フッ素媒体と含フッ素媒体の混合物）を用いて抽出を行った例１−１〜１−１２は、塩基型イオン交換樹脂の種類によらず、アニオン性含フッ素乳化剤の酸の回収率が８０％以上と高かった。【００５２】
（例２）
例１と同様にして、アニオン性含フッ素乳化剤（ＣＦ３ＣＦ２ＯＣＦ２ＣＦ２ＯＣＦ２ＣＯＯ−（ＮＨ４）＋）の水溶液と塩基型イオン交換樹脂とを接触させて、塩基型イオン交換樹脂にアニオン性含フッ素乳化剤を吸着させた。
次に、内容積５０ｍｌのふた付きビーカーに、アニオン性含フッ素乳化剤を吸着させた塩基型イオン交換樹脂と、塩酸とを表２に記す通り仕込み、恒温水槽で温度を１５〜６０℃に保ちながら、マグネチックスターラーで内容物を３０〜６０分撹拌した後、塩酸のみをビーカーから抜き出した。
続いて、塩酸で処理されて塩基型イオン交換樹脂が入った前記ビーカーに、表２に示すとおり非フッ素媒体と、含フッ素媒体とを仕込み、恒温水槽で温度を１５〜６０℃に保ちながら、マグネチックスターラーで内容物を３０〜３００分撹拌してアニオン性含フッ素乳化剤の酸の抽出を行った。
撹拌終了後、塩基型イオン交換樹脂を分離除去した。次いで、例２−１〜２−２１のいずれにおいても、塩基型イオン交換樹脂を分離除去して残った液相は、二層分離していたので、下層のみを回収した。
その後、回収した液相に含まれるアニオン性含フッ素乳化剤の酸を上記の方法により定量し、アニオン性含フッ素乳化剤の酸の回収率を測定した。結果を表２にまとめて記す。【００５３】
【表２】
0005983615.tif 000003
【００５４】
表２に示すように塩酸で処理した後、含フッ素媒体のみを用いて抽出を行った例２−２１（回収率４４％）に比べて、塩酸で処理した後、抽出媒体（非フッ素媒体と含フッ素媒体との混合物）を用いて抽出を行った例２−１〜２−２０は、アニオン性含フッ素乳化剤の酸の回収率が８３％以上と高かった。
【産業上の利用可能性】
【００５５】
本発明のアニオン性含フッ素乳化剤の回収方法によれば、アニオン性含フッ素乳化剤を高収率で回収することが可能であり、回収に使用した含フッ素媒体は再利用でき、廃液処理に要する手間を軽減できる。さらに、回収したアニオン性含フッ素乳化剤は、そのまま、あるいは中和してアルカリ金属塩やアンモニウム塩として、含フッ素ポリマー水性乳化液の乳化重合等に使用できるなど、産業上有用である。
なお、２０１１年９月１３日に出願された日本特許出願２０１１−１９９７２４号の明細書、特許請求の範囲、および要約書の全内容をここに引用し、本発明の明細書の開示として、取り入れるものである。